이산화 몰리브덴 으로부터 금속 몰리브덴 을 제조 하 기 위하 여 상기 실시 예 1 에서 제조 된 자주 빛 색채 를 띄 고 평균 입도 가 5 ㎛ 정도 인 이산화 몰리브덴 분말 42 kg 에 대하 여 수소 환원 을 실시 하 였 다 . 사용 된 로 및 용기 의 조건 은 상기 실시 예 1 과 동일 하 며 , 분말 의 탭 밀도 는 0 . 84 g / cm 3 이 었 으며 , 이러 한 조건 하 에서 용기 에 장입 된 분말 의 깊이 는 40 mm 이 었 다 .